ПОЛИМЕРНЫЕ НАНОЧАСТИЦЫ СОСТАВА ФЕРМЕНТ-ПОЛИКАТИОН-ПОЛИАНИОН, СОДЕРЖАЩИЕ АНТИОКСИДАНТНЫЙ ФЕРМЕНТ, ДЛЯ ПРИМЕНЕНИЯ В МЕДИЦИНЕ И СПОСОБ ИХ ПОЛУЧЕНИЯ

1. Полимерная наночастица состава фермент/поликатион/полианион, содержащая антиоксидантный фермент супероксиддисмутазу, характеризующаяся тем, что фермент покрыт внутренней оболочкой из поликатиона и внешней оболочкой из полианиона, при этом оболочки ковалентно сшиты друг с другом или внутри себя с помощью линкера, при этом наночастица имеет гидродинамический диаметр в диапазоне 40-80 нм.
2. Наночастица по п.1, характеризующаяся тем, что в качестве поликатиона использован протамин или полиаргинин.
3. Наночастица по п.1, характеризующаяся тем, что в качестве полианиона использован поли(глутаминовая кислота)-полиэтиленгликоль.
4. Наночастица по п.1, характеризующаяся тем, что в качестве линкера использован глутаровый альдегид (ГА).
5. Наночастица по п.1, характеризующаяся тем, что в качестве линкера использован 1-этил-3-(3-диметиламинопропил) карбодиимид (ЭДК).
6. Способ получения дисперсии, содержащей полимерные наночастицы состава фермент/поликатион/полианион по п.1, содержащие антиоксидантный фермент супероксиддисмутазу, характеризующийся тем, что к раствору супероксиддисмутазы (СОД) добавляют по каплям при перемешивании раствор поликатиона, затем смесь перемешивают при комнатной температуре в течение 30 мин, после чего по каплям при перемешивании добавляют раствор полианиона, и выдерживают смесь при температуре 4°C в течение 30 мин, после чего по каплям при перемешивании добавляют раствор линкера, реакционную смесь оставляют на 8-12 ч при 4°C, после чего побочные продукты и непрореагировавшие реагенты удаляют многократным центрифугированием, используя фильтрующие системы с пределом пропускания ультрафильтрационной мембраны 50000 Да, с получением дисперсии, содержащей наночастицы супероксиддисмутазы в виде фермента, инкапсулированного в систему типа фермент/поликатион/полианион.
7. Способ по п.6, характеризующийся тем, что используют раствор супероксиддисмутазы с концентрацией 5 мг/мл в XEHEC-NaCl-буфере.
8. Способ по п.6, характеризующийся тем, что в качестве поликатиона используют протамин или полиаргинин с концентрацией 5 мг/мл.
9. Способ по п.8, характеризующийся тем, что поликатион используют в количестве, рассчитанном как двухкратный избыток аминогрупп по отношению к количеству карбоксильных групп в молекуле СОД.
10. Способ по п.6, характеризующийся тем, что в качестве полианиона используют поли(глутаминовую кислоту)-полиэтиленгликоль с концентрацией 5 мг/мл.
11. Способ по п.10, характеризующийся тем, что полианион используют в количестве, рассчитанном как двухкратный избыток карбоксильных групп по отношению к карбоксильным группам в молекуле СОД.
12. Способ по п.6, характеризующийся тем, что в качестве линкера используют глутаровый альдегид (ГА).
13. Способ по п.6, характеризующийся тем, что в качестве линкера используют водорастворимый карбодиимид (ЭДК).
14. Способ по п.12, характеризующийся тем, что ГА используют в количестве, рассчитанном как 2-10-кратный мольный избыток по отношению к аминогруппам протамина или полиаргинина.
15. Способ по п.13, характеризующийся тем, что ЭДК используют в количестве, рассчитанном как 5-10-кратный мольный избыток по отношению к карбоксильным группам ПГ-ПЭГ.
16. Способ по п.6, характеризующийся тем, что полученную дисперсию, содержащую наночастицы супероксиддисмутазы, хранят при 4°C.
17. Дисперсия, содержащая полимерные наночастицы, содержащие антиоксидантный фермент супероксиддисмутазу, состава фермент/поликатион/полианион по любому из пп.1-5, полученная способом по п.6.
18. Применение дисперсии полимерных наночастиц состава фермент/поликатион/полианион, содержащих антиоксидантный фермент супероксиддисмутазу, по п.17, полученной способом по п.6, в качестве лекарственного средства.